(57)【要約】【課題】  脱水ケーキの含水率が低くなるフロックを形成する高分子凝集剤を提供する。【解決手段】  下記一般式（１）で表される水溶性カチオンモノマーを含有する水溶性不飽和モノマーを構成単位とする水溶性（共）重合体と、下記一般式（２）で表される塩とを含有してなり、該水溶性（共）重合体の重量に基づく該塩の含有量が１〜２０％であり、油中水型乳化液である高分子凝集剤。    ＣＨ2＝Ｃ（ＣＨ3）−ＣＯ−Ｘ1−Ｑ−Ｎ+Ｒ1Ｒ2Ｒ3・Ｚ-    （１）    Ｘ2−Ｎ+Ｒ4Ｒ5Ｒ6・Ｙ-              （２）【選択図】なし【特許請求の範囲】
【請求項１】
下記一般式（１）で表される水溶性カチオンモノマー（ａ１）を含有する水溶性不飽和モノマー（ａ）を構成単位とする水溶性（共）重合体（Ａ）と、下記一般式（２）で表される塩（Ｂ）とを含有してなり、該（Ａ）の重量に基づく該（Ｂ）の含有量が１〜２０％であり、油中水型乳化液である高分子凝集剤（Ｐ）。
ＣＨ2＝Ｃ（ＣＨ3）−ＣＯ−Ｘ1−Ｑ−Ｎ+Ｒ1Ｒ2Ｒ3・Ｚ-    （１）
［式中、Ｒ1〜Ｒ3はＨ、Ｘ1はＯまたはＮＨ、Ｑは炭素数１〜４のアルキレン基、Ｚ-はプロトン酸のＨ+を除く残基を表す。］
Ｘ2−Ｎ+Ｒ4Ｒ5Ｒ6・Ｙ-              （２）
［式中、Ｘ2はヘテロ原子を有していてもよい炭素数１〜５の１価の炭化水素基、Ｒ4〜Ｒ6はＨ、Ｙ-はプロトン酸のＨ+を除く残基を表す。］
【請求項２】
水溶性（共）重合体（Ａ）を構成するモノマーの合計モル数に基づく（ａ１）の含有量が９０モル％以上である請求項１記載の高分子凝集剤。
【請求項３】
水溶性（共）重合体（Ａ）が下記の関係式を満足する請求項１または２記載の高分子凝集剤。
１２≦Ｖｗ／Ｖｓ≦３５
［式中、Ｖｗは０．２重量％水溶液の粘度（ｍＰａ・ｓ、２５℃）、Ｖｓは０．５重量％塩水溶液の粘度（ｍＰａ・ｓ、２５℃）を表す。］
【請求項４】
請求項１〜３のいずれか記載の高分子凝集剤（Ｐ）と、汚泥または廃水とを、混合してフロックを形成させ固液分離する汚泥または廃水の処理方法。
【発明の詳細な説明】
【技術分野】
【０００１】
本発明は、高分子凝集剤に関する。さらに詳しくは、汚泥または廃水処理用等で脱水性に優れた高分子凝集剤に関する。
【背景技術】
【０００２】
従来、下水等の汚泥処理、廃水処理、あるいは土木現場での泥水処理、浚渫埋め立て時の泥水の沈降分離促進用等の処理剤として、さらには製紙用脱水剤や紙力増強剤等として水溶性高分子からなる高分子凝集剤が広く使用されている。とくに近年、発生する汚泥量等の増加から、脱水処理速度向上のニーズが高まってきていることや、有機性汚泥の性状の難脱水化に伴う、脱水ケーキの焼却処分費用の増大、並びに脱水ケーキをそのまま埋め立て処分する際の埋め立て地の逼迫した状況等から、より強固で、粗大なフロックを形成させ、脱水ケーキの含水率を大幅に低減することができる高分子凝集剤が強く望まれている。より強固で、粗大なフロックを形成させるために、例えば架橋型ポリマー（例えば特許文献１、２参照）が提案されている。
【先行技術文献】
【特許文献】
【０００３】
【特許文献１】特開２００４−２５５３７８号公報
【特許文献２】特開２００１−１２９３１１号公報
【発明の概要】
【発明が解決しようとする課題】
【０００４】
しかしながら、特許文献１、２に記載の高分子凝集剤は、多少、形成されたフロックは強固になったものの、ケーキの含水率が不十分であり、さらなる脱水ケーキ含水率の低下が望まれていた。
本発明の目的は、脱水ケーキの含水率が低くなるフロックを形成する高分子凝集剤を提供することにある。
【課題を解決するための手段】
【０００５】
本発明者らは、上記課題を解決するため鋭意検討した結果、本発明に到達した。すなわち、本発明は、下記一般式（１）で表される水溶性カチオンモノマー（ａ１）を含有する水溶性不飽和モノマー（ａ）を構成単位とする水溶性（共）重合体（Ａ）と、下記一般式（２）で表される塩（Ｂ）とを含有してなり、該（Ａ）の重量に基づく該（Ｂ）の含有量が１〜２０％であり、油中水型乳化液である高分子凝集剤（Ｐ）である。
ＣＨ2＝Ｃ（ＣＨ3）−ＣＯ−Ｘ1−Ｑ−Ｎ+Ｒ1Ｒ2Ｒ3・Ｚ-    （１）
［式中、Ｒ1〜Ｒ3はＨ、Ｘ1はＯまたはＮＨ、Ｑは炭素数１〜４のアルキレン基、Ｚ-はプロトン酸のＨ+を除く残基を表す。］
Ｘ2−Ｎ+Ｒ4Ｒ5Ｒ6・Ｙ-              （２）
［式中、Ｘ2はヘテロ原子を有していてもよい炭素数１〜５の１価の炭化水素基、Ｒ4〜Ｒ6はＨ、Ｙ-はプロトン酸のＨ+を除く残基を表す。］
【発明の効果】
【０００６】
本発明の油中水型乳化液である高分子凝集剤（Ｐ）は下記の効果を奏する。
（１）粗大かつ強固なフロックを形成する
（２）凝集性能がよく、ろ液量が増大することから、脱水処理速度を向上できる。
（３）脱水ケーキ含水率が低いことから、発生する廃棄物量および焼却処理コストを大幅に削減できる。
【発明を実施するための形態】
【０００７】
［水溶性（共）重合体（Ａ）］
本発明における水溶性（共）重合体（Ａ）は、下記一般式（１）で表される水溶性カチオンモノマー（ａ１）を含有する水溶性不飽和モノマー（ａ）を構成単位とする水溶性（共）重合体である。
ここにおいて、水溶性とは、水に対する溶解度が１ｇ以上／水１００ｇ（２０℃）であることを意味する。
ＣＨ2＝Ｃ（ＣＨ3）−ＣＯ−Ｘ1−Ｑ−Ｎ+Ｒ1Ｒ2Ｒ3・Ｚ-    （１）
【０００８】
一般式（１）中、Ｒ1〜Ｒ3はＨ、Ｘ1はＯまたはＮＨ、Ｑは炭素数１〜４のアルキレン基（メチレン、エチレンおよびプロピレン基等）を表す。アルキレン基の炭素数（以下、Ｃと略記することがある。）が４を超えると水への溶解性が悪くなる。
Ｚ-はプロトン酸のＨ+を除く残基を表す。プロトン酸とはプロトンを与える酸と定義されるもので、該プロトン酸としては、無機酸（塩酸、硫酸、リン酸、硝酸等）、および有機酸［スルホン酸（パラトルエンスルホン酸、メタンスルホン酸、ドデシルベンゼンスルホン酸、ナフタレンスルホン酸等）、カルボン酸（シュウ酸、  酢酸、マレイン酸等）、ホスホン酸（メチルホスホン酸、フェニルホスホン酸等）等］が挙げられる。これらのうち、凝集性能の観点から好ましいのは無機酸および有機酸のうちのスルホン酸、さらに好ましいのは塩酸、硫酸、メタンスルホン酸、とくに好ましいのは硫酸、メタンスルホン酸である。
【０００９】
［水溶性不飽和モノマー（ａ）］
水溶性不飽和モノマー（ａ）には、前記一般式（１）で表される水溶性カチオンモノマー（ａ１）が含まれる。
（ａ１）としては、以下の塩［無機酸（塩酸、硫酸、リン酸、硝酸等）塩、有機酸［スルホン酸（パラトルエンスルホン酸、メタンスルホン酸、ドデシルベンゼンスルホン酸、ナフタレンスルホン酸等）、カルボン酸（シュウ酸、  酢酸、マレイン酸等）、ホスホン酸（メチルホスホン酸、フェニルホスホン酸等）塩等］、およびこれらの混合物等が挙げられる。
（ａ１１）窒素原子含有メタアクリレート
窒素原子含有メタアクリレートとしては、Ｃ５〜８のもの、例えばアミノメチルメタアクリレート、アミノエチルメタアクリレート、アミノプロピルメタアクリレート、アミノブチルメタアクリレート；
【００１０】
（ａ１２）窒素原子含有メタアクリルアミド
窒素原子含有メタアクリルアミドとしては、Ｃ５〜８のもの、例えばアミノメチルメタアクリルアミド、アミノエチルメタアクリルアミド、アミノプロピルメタアクリルアミド、アミノブチルメタアクリルアミド。
【００１１】
これらの（ａ１１）の塩、（ａ１２）の塩のうち、後述の油中水型乳化液である高分子凝集剤（Ｐ）［以下において、高分子凝集剤（Ｐ）と略記することがある］の凝集性能および重合性の観点から好ましいのは（ａ１１）の塩、さらに好ましいのはアミノエチルメタアクリレートおよびアミノプロピルメタアクリレートの塩、とくに好ましいのはアミノエチルメタアクリレートの塩である。さらに、これらの塩のうち好ましいのは塩酸塩、硫酸塩、メタンスルホン酸塩、さらに好ましいのは硫酸塩、メタンスルホン酸塩、とくに好ましいのは硫酸塩である。
【００１２】
水溶性不飽和モノマー（ａ）には、前記水溶性カチオンモノマー（ａ１）以外に、その他の水溶性不飽和モノマー（ａ２）を含有させることができる。
【００１３】
その他の水溶性不飽和モノマー（ａ２）としては、下記のカチオン性モノマー（ａ２１）、ノニオン性モノマー（ａ２２）、アニオン性モノマー（ａ２３）、およびこれらの混合物が挙げられる。
【００１４】
（ａ２１）カチオン性モノマー
下記のもの、これらの塩［例えば無機酸（塩酸、硫酸、リン酸および硝酸等）塩、メチルクロライド塩、ジメチル硫酸塩およびベンジルクロライド塩］、およびこれらの混合物が挙げられる。
【００１５】
（ａ２１１）前記（ａ１）以外の窒素原子含有（メタ）アクリレート
Ｃ５〜３０のもの、例えばＮ，Ｎ−ジアルキル（アルキル基はＣ１〜２）アミノアルキル（Ｃ２〜３）（メタ）アクリレート［Ｎ，Ｎ−ジメチルアミノ−エチルおよび−プロピル（メタ）アクリレート、Ｎ，Ｎ−ジエチルアミノ−エチルおよび−プロピル（メタ）アクリレート等］、複素環含有（メタ）アクリレート［Ｎ−モルホリノエチル（メタ）アクリレート等］；なお、本発明において（メタ）アクリレートはメタアクリレートおよびアクリレートを意味する。
【００１６】
（ａ２１２）アミノ基を有するエチレン性不飽和化合物
Ｃ２〜２１のもの、例えばビニルアミン、ビニルアニリン、（メタ）アリルアミン、ｐ−アミノスチレン；
（ａ２１３）アミンイミド基を有する化合物
Ｃ６〜２１のもの、例えば１，１，１−トリメチルアミン（メタ）アクリルイミド、１，１−ジメチル−１−エチルアミン（メタ）アクリルイミド。
【００１７】
（ａ２２）ノニオン性モノマー
下記のもの、およびこれらの混合物が挙げられる。
（ａ２２１）（メタ）アクリレート
Ｃ４以上かつ数平均分子量［以下Ｍｎと略記。測定は後述の測定条件でのゲルパーミエイションクロマトグラフィー（ＧＰＣ）法による。］５，０００以下のもの、例えば水酸基含有（メタ）アクリレート［ヒドロキシエチル、ジエチレングリコールモノ、ポリエチレングリコール（重合度３〜５０）、モノおよび（ポリ）グリセロール（重合度１〜１０）モノ（メタ）アクリレート］およびアクリル酸アルキル（アルキル基はＣ１〜２）エステル（Ｃ４〜５のもの、例えばアクリル酸メチル、アクリル酸エチル）；
【００１８】
（ａ２２２）（メタ）アクリルアミドおよびその誘導体
Ｃ３〜３０のもの、例えば（メタ）アクリルアミド、Ｎ−アルキル（Ｃ１〜３）（メタ）アクリルアミド［Ｎ−メチルおよびイソプロピル（メタ）アクリルアミド等］、Ｎ−アルキロール（メタ）アクリルアミド［Ｎ−メチロール（メタ）アクリルアミド等］、Ｎ−アルキロール（Ｃ１〜２）（メタ）アクリルアミドのアルキレンオキシド（Ｃ２〜３、以下ＡＯと略記。）１〜８モル付加物；
【００１９】
（ａ２２３）前記（ａ１）、（ａ２１）および（ａ２２２）以外の窒素原子含有エチレン性不飽和化合物
Ｃ３〜３０のもの、例えばアクリロニトリル、Ｎ−ビニルホルムアミド、Ｎ−ビニル−２−ピロリドン、Ｎ−ビニルイミダゾール、Ｎ−ビニルスクシンイミド、Ｎ−カルバゾールアルキル（Ｃ１〜３）（メタ）アクリレート、２−シアノエチル（メタ）アクリレート、ヒドロキシエチルマレイミドのＡＯ２〜１０モル付加物。
【００２０】
（ａ２３）アニオン性モノマー
下記のもの、これらの塩［アルカリ金属（リチウム、ナトリウム、カリウム等、以下同じ。）塩、アルカリ土類金属（マグネシウム、カルシウム等、以下同じ。）塩、アンモニウム塩およびアミン（Ｃ１〜２０）塩等］、およびこれらの混合物が挙げられる。
【００２１】
（ａ２３１）不飽和カルボン酸
Ｃ３〜３０のもの、例えば（メタ）アクリル酸、（無水）マレイン酸、フマル酸、（無水）イタコン酸、ビニル安息香酸、アリル酢酸；
（ａ２３２）不飽和スルホン酸
脂肪族不飽和スルホン酸（Ｃ２〜２０、例えばビニルスルホン酸）、芳香族不飽和スルホン酸（Ｃ６〜２０、例えばスチレンスルホン酸）、スルホ基含有（メタ）アクリレート［Ｃ２〜２４、例えばスルホアルキル（Ｃ２〜２０）（メタ）アクリレート［２−（メタ）アクリロイルオキシエタン、−プロパンおよび−ブタンスルホン酸、３−（メタ）アクリロイルオキシプロパンスルホン酸、４−（メタ）アクリロイルオキシブタンスルホン酸、２−（メタ）アクリロイルオキシ−２，２−ジメチルエタンスルホン酸、ｐ−（メタ）アクリロイルオキシメチルベンゼンスルホン酸等］、スルホ基含有（メタ）アクリルアミド［２−（メタ）アクリロイルアミノエタンスルホン酸、２−および３−（メタ）アクリロイルアミノプロパンスルホン酸、２−および４−（メタ）アクリロイルアミノブタンスルホン酸、２−（メタ）アクリロイルアミノ−２，２−ジメチルエタンスルホン酸、ｐ−（メタ）アクリロイルアミノメチルベンゼンスルホン酸等］、アルキル（Ｃ１〜２０）（メタ）アリルスルホコハク酸エステル［メチル（メタ）アリルスルホコハク酸エステル等］等；
【００２２】
（ａ２３３）（メタ）アクリロイルポリオキシアルキレン（アルキレン基はＣ１〜３）硫酸エステル
（メタ）アクリロイルポリオキシエチレン［エチレンオキシド（以下ＥＯと略記）付加モル数２〜５０］硫酸エステル等。
【００２３】
本発明におけるＭｎおよび後述の重量平均分子量（Ｍｗ）のＧＰＣ測定は次の測定条件に従うものとする。
＜ＧＰＣ測定条件＞
ＧＰＣ機種：ＨＬＣ−８１２０ＧＰＣ、東ソー（株）製
カラム    ：ＴＳＫｇｅｌ  ＧＭＨＸＬ２本＋ＴＳＫｇｅｌ
Ｍｕｌｔｉｐｏｒｅ  ＨＸＬ−Ｍ、東ソー（株）製
溶媒      ：テトラヒドロフラン（ＴＨＦ）
検出装置  ：屈折率検出器
基準物質  ：標準ポリスチレン（ＴＳＫｓｔａｎｄａｒｄ
ＰＯＬＹＳＴＹＲＥＮＥ）、東ソー（株）製
【００２４】
上記の水溶性不飽和モノマー（ａ２）のうち水溶性（共）重合体（Ａ）の共重合性の観点から好ましいのは、（ａ２１１）、（ａ２２）、（ａ２３１）、（ａ２３２）、さらに好ましいのは（ａ２１１）、（ａ２２２）、（ａ２２３）、（ａ２３１）、および（ａ２３２）のうちスルホ基含有（メタ）アクリレート、スルホ基含有（メタ）アクリルアミド、最も好ましいのは（ａ２１１）のうちのＮ，Ｎ−ジメチルアミノエチル（メタ）アクリレートの塩、（ａ２２２）のうちの（メタ）アクリルアミド、（ａ２２３）のうちのアクリロニトリル、Ｎ−ビニルホルムアミド、（ａ２３１）のうちの（メタ）アクリル酸、（無水）マレイン酸、（無水）イタコン酸およびこれらのアルカリ金属塩、（ａ２３２）のうちの２−（メタ）アクリロイルオキシエタンスルホン酸、２−および３−（メタ）アクリロイルオキシプロパンスルホン酸、２−（メタ）アクリロイルアミノ−２，２−ジメチルエタンスルホン酸およびこれらのアルカリ金属塩である。また、これらの（ａ２）は、任意に混合して共重合させることができる。
【００２５】
［水溶性不飽和モノマー（ａ）以外のその他のモノマー］
水溶性（共）重合体（Ａ）を構成するモノマーとしては、前記水溶性不飽和モノマー（ａ）以外に、本発明の効果を阻害しない範囲で必要により水不溶性不飽和モノマー（ｘ）を併用することができる。
水不溶性不飽和モノマー（ｘ）としては、以下の（ｘ１）〜（ｘ５）、およびこれらの混合物が挙げられる。
【００２６】
（ｘ１）Ｃ６〜２３の（メタ）アクリレート
脂肪族または脂環式アルコール（Ｃ３〜２０）の（メタ）アクリレート［プロピル−、ブチル−、ラウリル−、オクタデシル−およびシクロヘキシル（メタ）アクリレート等］およびエポキシ基（Ｃ４〜２０）含有（メタ）アクリレート［グリシジル（メタ）アクリレート等］；
【００２７】
（ｘ２）［モノアルコキシ（Ｃ１〜２０）、モノシクロアルコキシ（Ｃ３〜１２）およびモノフェノキシ］ポリプロピレングリコール（ポリプロピレングリコールは以下、ＰＰＧと略記）［プロピレンオキシド（以下ＰＯと略記）付加モル数２〜５０］の不飽和カルボン酸モノエステル
モノオール（Ｃ１〜２０）もしくは１価フェノール（Ｃ６〜２０）のＰＯ付加物の（メタ）アクリル酸エステル［ω−メトキシＰＰＧ、ω−エトキシＰＰＧ、ω−プロポキシ、ω−ブトキシＰＰＧ、ω−シクロヘキソキシＰＰＧおよびω−フェノキシＰＰＧモノ（メタ）アクリレート等］、および２価アルコール（Ｃ２〜２０）もしくは２価フェノール（Ｃ６〜２０）のＰＯ付加物の（メタ）アクリル酸エステル［ω−ヒドロキシエチル（ポリ）オキシプロピレンモノ（メタ）アクリレート等］等；
【００２８】
（ｘ３）Ｃ２〜３０の不飽和炭化水素
エチレン、ノネン、スチレン、α−メチルスチレン等；
（ｘ４）不飽和アルコール［Ｃ２〜４、例えばビニルアルコール、（メタ）アリルアルコール］のカルボン酸（Ｃ２〜３０）エステル（プロピオン酸ビニル等）；
（ｘ５）ハロゲン含有モノマー（Ｃ２〜３０、例えば塩化ビニル）。
【００２９】
水溶性（共）重合体（Ａ）を構成するモノマーの合計モル数に基づく前記各モノマーの含有量は、水溶性カチオンモノマー（ａ１）は、凝集性能の観点から好ましくは９０モル％以上、さらに好ましくは９５モル％以上；水溶性不飽和モノマー（ａ２）は、凝集性能および高分子量化の観点から好ましくは１０モル％以下、さらに好ましくは５モル％以下；水不溶性不飽和モノマー（ｘ）は、通常５モル％以下、凝集性能および高分子凝集剤の水への溶解性の観点から好ましくは１モル％以下である。
【００３０】
本発明における水溶性（共）重合体（Ａ）は、ラジカル重合開始剤（ｄ）、必要によりラジカル重合用連鎖移動剤（ｃ）を用いて、上記モノマーを、公知の逆相乳化重合（例えば特開昭５８−１９７３９８号、特開平９−２７６６０５号に記載のもの）等で、製造することができる。
【００３１】
ラジカル重合開始剤（ｄ）としては、種々のもの、例えば、油溶性のアゾ化合物［アゾビスジメチルバレロニトリル、アゾビスイソブチロニトリル、アゾビスシクロヘキサンカルボニトリル等］、および油溶性の過酸化物［ベンゾイルパーオキシド、クメンヒドロキシパーオキシド等］が挙げられる。
【００３２】
上記過酸化物は還元剤と組み合わせてレドックス開始剤として用いてもよく、還元剤としては重亜硫酸塩（重亜硫酸ナトリウム、重亜硫酸カリウム、重亜硫酸アンモニウム等）、還元性金属塩［硫酸鉄（ＩＩ）等］、遷移金属塩のアミン錯体［塩化コバルト（ＩＩＩ）のペンタメチレンヘキサミン錯体、塩化銅（ＩＩ）のジエチレントリアミン錯体等］、有機性還元剤〔アスコルビン酸、３級アミン［ジメチルアミノ安息香酸（塩）、ジメチルアミノエタノール等］等〕が挙げられる。
また、アゾ化合物、過酸化物およびレドックス開始剤はそれぞれ単独で用いてもよいし、２種以上を併用してもいずれでもよい。
【００３３】
上記ラジカル重合開始剤（ｄ）のうち、得られる水溶性（共）重合体（Ａ）の水不溶解分低減の観点からアゾ化合物が好ましい。
また、（ｄ）の使用量は（Ａ）の最適な分子量を得るとの観点から、（Ａ）を構成するモノマーの全重量に基づいて、好ましい下限は０．００１重量％、さらに好ましくは０．００５重量％、とくに好ましくは０．０１重量％、好ましい上限は１重量％、さらに好ましくは０．５重量％、とくに好ましくは０．１重量％、最も好ましくは０．０５重量％である。
【００３４】
ラジカル重合用連鎖移動剤（ｃ）としては特に限定なく、例えば分子内に１つまたは２つ以上の水酸基を有する化合物［分子量３２以上かつＭｎ５０，０００以下、例えばメタノール、エタノール、イソプロピルアルコール、エチレングリコール、プロピレングリコール、ポリエチレングリコール（分子量１００以上かつＭｎ５０，０００以下）およびポリエチレンポリプロピレングリコール（分子量１００以上かつＭｎ５０，０００以下）］、アンモニア、分子内に１つまたは２つ以上のアミノ基を有する化合物［例えばアミン（Ｃ１〜３０、例えばメチルアミン、ジメチルアミン、トリエチルアミンおよびプロパノールアミン）］、分子内に１つまたは２つ以上のチオール基を有する化合物（後述）、および（次）亜リン酸化合物〔亜リン酸、次亜リン酸、およびこれらの塩［アルカリ金属（Ｎａ、Ｋ等）塩等］、並びにこれらの誘導体等〕が挙げられる。
これらのうちで（Ａ）の分子量制御の観点から好ましいのは、分子内に１つまたは２つ以上のチオール基を有する化合物である。
【００３５】
分子内にチオール基を有する化合物には、以下の（１）、（２）、これらの混合物およびこれらの塩［アルカリ金属（例えばリチウム、ナトリウムおよびカリウム）塩、アルカリ土類金属（例えばマグネシウムおよびカルシウム）塩、アンモニウム塩、アミン（Ｃ１〜２０）塩および無機酸（例えば塩酸、硫酸、硝酸およびリン酸）塩］が含まれる。
【００３６】
（１）１価チオール
脂肪族チオール［Ｃ１〜２０、例えばメタンチオール、エタンチオール、プロパンチオール、ｎ−オクタンチオール、ｎ−ドデカンチオール、ヘキサデカンチオール、ｎ−オクタデカンチオール、２−メルカプトエタノール、メルカプト酢酸、３−メルカプトプロピオン酸、１−チオグリセロール、チオグリコール酸モノエタノールアミン）、１−チオグリセロール、チオグリコール酸モノエタノールアミン、チオマレイン酸、システインおよび２−メルカプトエチルアミン］、脂環式チオール（Ｃ５〜２０、例えばシクロペンタンチオールおよびシクロヘキサンチオール）および芳香（脂肪）族チオール（Ｃ６〜１２、例えばベンゼンチオールおよびベンジルメルカプタンおよびチオサリチル酸）が挙げられる。
【００３７】
（２）多価チオール
ジチオール［脂肪族（Ｃ２〜４０）ジチオール（例えばエタンジチオール、ジエチレングリコールジメルカプタン、トリエチレングリコールジメルカプタン、プロパンジチオール、１，３−および１，４−ブタンジチオール、１，６−ヘキサンジチオール、ネオペンタンジチオール等）、脂環式（Ｃ５〜２０）ジチオール（例えばシクロペンタンジチオールおよびシクロヘキサンジチオール）および芳香族（Ｃ６〜１６）ジチオール（例えばベンジルメルカプタン、ビフェニルジチオール）、トリチオール（Ｃ３〜２０、例えばチオグリセリン）が挙げられる。
【００３８】
ラジカル重合用連鎖移動剤（ｃ）の使用量は、（Ａ）を構成する重合性モノマーの合計重量に基づいて、通常１５重量％以下、高分子凝集剤の水への溶解性、凝集性能および（Ａ）として最適な分子量を得るとの観点から、好ましい下限は０．０００１％、さらに好ましくは０．０００５％、とくに好ましくは０．００１％、最も好ましくは０．００５％、好ましい上限は１０％、さらに好ましくは５％、とくに好ましくは３％、最も好ましくは１％である。
【００３９】
水溶性（共）重合体（Ａ）の製造方法のうち逆相乳化重合法としては、例えば次の方法が挙げられる。
疎水性分散媒（ｅ）および乳化剤（ｆ）を重合槽に仕込み、必要に応じて加熱や冷却しながら所定の重合開始温度（通常２０〜８０℃、好ましくは２０〜７０℃）に調整した後、槽内を不活性ガス（例えば窒素）で十分置換する。
一方、前記水溶性カチオンモノマー（ａ１）を含有する水溶性不飽和モノマー（ａ）、必要によりラジカル重合用連鎖移動剤（ｃ）を加えたモノマー水溶液を調製し、撹拌下で重合槽内に投入し、油中水型の乳化液を形成する。その後に不活性ガスで十分置換した後、ラジカル重合開始剤（ｄ）の水溶液を滴下し、重合させる。
【００４０】
疎水性分散媒（ｅ）とは、水に対する溶解度（２０℃）が１ｇ未満／水１００ｇである分散媒を意味し、下記のものが挙げられる。
【００４１】
（１）炭化水素
脂肪族（Ｃ５〜１２、例えばｎ−ヘキサン、ｎ−ヘプタン、ｎ−オクタン、ｎ−ノナン、ｎ−デカン）、脂環含有（Ｃ５〜１２、例えばシクロペンタン、シクロヘキサン、シクロヘプタン、メチルシクロヘキサン、シクロオクタン、デカリン）および芳香環含有炭化水素（Ｃ６〜１２、例えばベンゼン、トルエン、キシレン、エチルベンゼン）等；
【００４２】
（２）ケトン
脂肪族（Ｃ３〜１０、例えばメチル−ｎ−プロピルケトン、ジエチルケトン、メチルイソブチルケトン）、脂環含有（Ｃ５〜１０、例えばシクロペンタノン、シクロヘキサノン）および芳香環含有ケトン（Ｃ８〜１３、例えばアセトフェノン、ベンゾフェノン）等；
【００４３】
（３）エーテル
脂肪族（Ｃ４〜８、例えばジ−ｎ−プロピルエーテル、ジ−ｎ−ブチルエーテル、ジエチレングリコールジメチルエーテル）、環状（Ｃ４〜１８、例えばテトラヒドロピラン）および芳香環含有エーテル（Ｃ７〜１２、例えばアニソール）等；
【００４４】
（４）エステル
脂肪族（Ｃ３〜１０、例えば酢酸ｎ−ブチル、酢酸イソブチル）、脂環含有（Ｃ７〜１２、例えば酢酸シクロヘキシル、シクロヘキサンカルボン酸メチル）および芳香環含有エステル（Ｃ８〜１３、例えば安息香酸メチル、安息香酸エチル、安息香酸ｎ−ブチル、酢酸ベンジル、ジメチルフタレート、ジエチルフタレート、ジ−ｎ−ブチルフタレート）等。
【００４５】
これらのうち、製造時の取り扱い性の観点から、好ましいのは脂肪族および脂環含有炭化水素、脂肪族および脂環含有エステル、さらに好ましいのはｎ−ヘキサン、ｎ−ヘプタン、ｎ−オクタン、ｎ−ノナン、ｎ−デカン、シクロヘキサン、メチルシクロヘキサン、酢酸ｎ−ブチル、酢酸イソブチルおよび酢酸シクロヘキシルである。
【００４６】
疎水性分散媒（ｅ）の使用量は、乳化系の安定性の観点からモノマー水溶液の全重量に基づいて、好ましい下限は２５％、さらに好ましくは４０％、とくに好ましくは６５％、生産性の観点から好ましい上限は１，０００％、さらに好ましくは４００％、とくに好ましくは２００％である。
【００４７】
乳化剤（ｆ）としては、公知の乳化剤を使用することができ、例えば以下（１）〜（２）のものが挙げられる。
（１）高級アルコール（Ｃ１０〜３０）エチレンオキシド付加物：オレイルアルコールエチレンオキシド４モル付加物等；
（２）オレイン酸ソルビタンモノエステル：ソルビタンモノオレート等。
【００４８】
（ｆ）の使用量は、疎水性分散媒（ｅ）の重量に基づいて、通常１〜２０重量、乳化液の安定性および乳化液状の高分子凝集剤の粘度の観点から、好ましくは３〜１５重量％、さらに好ましくは５〜１０重量％である。１％未満の場合、乳化液の安定性が悪くなる懸念があり、２０％を超える場合、凝集剤の粘度が高くなりハンドリング性が悪化する懸念がある。
【００４９】
重合性モノマー水溶液中のモノマー濃度（重量％）は、下限は通常３０％、高分子量化の観点から好ましくは４０％、さらに好ましくは４５％、とくに好ましくは５０％、最も好ましくは５５％、上限は通常９０％、重合温度制御の観点から好ましくは８５％、さらに好ましくは８０％、とくに好ましくは７５％、最も好ましくは７０％である。
【００５０】
上記重合に関わるモノマー濃度、重合温度および重合時間は、モノマー組成、および開始剤種類等によって適宜調整することができる。
【００５１】
重合時のモノマー水溶液のｐＨは、特に限定されないが、重合速度、得られる水溶性重合体の溶解性の観点から、好ましくは０．５〜４、さらに好ましくは１〜３、とくに好ましくは１．５〜２．５である。
【００５２】
また、（Ａ）は予め上記の方法による製造の後、ポリマー変性反応させたものでもよい。ポリマー変性反応としては、例えばアクリルアミド等の加水分解性官能基を分子内に有する水溶性不飽和モノマーを使用した場合に、重合時または重合後に苛性アルカリ（水酸化ナトリウム、水酸化カリウム等）または炭酸アルカリ（炭酸ナトリウム、炭酸カリウム等）を添加して、モノマーのアミド基を部分的に加水分解（加水分解率は全モノマーの合計モル数に基づいて約１〜６０モル％）してカルボキシル基を導入する方法（例えば、特開昭５６−１６５０５号公報）、ホルムアルデヒド、ジアルキル（Ｃ１〜１２）アミンおよびハロゲン化（例えば塩化、臭化およびヨウ化）アルキル（Ｃ１〜１２）（例えばメチルクロライドおよびエチルクロライド）を加え、マンニッヒ反応によって部分的にカチオン性基を導入する方法、およびアクリロニトリル等のニトリル基と、ビニルホルムアミド等の加水分解により得られるアミノ基との閉環反応により分子内にアミジン環を形成させる方法（例えば特開平５−１９２５１３号公報）が挙げられる。
【００５３】
また、（Ａ）として２種以上の水溶性（共）重合体を用いる場合、予めそれぞれを製造した後に混合してもよいし、一方を予め製造しておき、他方の製造時のモノマーに加えて製造してもよい。
【００５４】
水溶性（共）重合体（Ａ）の０．２重量％水溶液の粘度（単位：ｍＰａ・ｓ、２５℃、以下Ｖｗと表記）の、（Ａ）の０．５重量％塩水溶液の粘度（単位：ｍＰａ・ｓ、２５℃、以下  Ｖｓと表記）に対する比［Ｖｗ／Ｖｓ］は、後述するフロック強度およびケーキ含水率低減の観点から、好ましくは６〜５０、さらに好ましくは９〜４０、とくに好ましくは１２〜３５である。
【００５５】
Ｖｗ／Ｖｓと凝集性能との関係について次のような仮説を立てた。すなわち、Ｖｗ／Ｖｓは塩水中での分子の縮こまりを示し、ポリマー鎖が過剰に縮まっている場合には、汚泥粒子表面の電荷を中和しにくく、強度の弱いフロックが形成されて含水率が高くなり、また、ポリマー鎖が過剰に拡がっている場合には、汚泥粒子表面の電荷は中和されるものの、凝集に際しては水を多く含んだフロックが形成されて含水率が高くなると推定されることから、ポリマー鎖が適度な拡がりを有する場合が凝集性能に優れるとの仮説である。
【００５６】
本発明における水溶性（共）重合体（Ａ）のＶｗは以下の方法によって測定される。なお、該測定は室温下（約２５℃）で行う。後述の方法により、高分子凝集剤（Ｐ）から、（Ａ）を単離して試料として用いる。
【００５７】
（１）測定試料（０．２重量％水溶液）の調製
あらかじめ試料０．４ｇ（固形分含量換算したもの）を精秤し、別途５００ｍｌのガラス製ビーカーにイオン交換水を約１９９ｇとり、ジャーテスター［型式「ＪＭＤ−６ＨＳ−Ａ」、宮本理研工業（株）製、以下同じ。］に板状の塩ビ製撹拌羽根（直径５ｃｍ、高さ２ｃｍ、厚さ０．２ｃｍ）２枚を十字になるように上下に連続して撹拌棒に取り付けた撹拌装置を用い、２００ｒｐｍの速度で撹拌する。試料を加え、全体の重量（試料とイオン交換水の合計重量）が２００ｇとなるようにイオン交換水を加えた後、３時間撹拌して完全に溶解し、０．２重量％の水溶性（共）重合体（Ａ）溶液を調製する。
【００５８】
なお、水溶性（共）重合体（Ａ）の固形分含量は、試料約１．０ｇをシャーレ（内径１０５ｍｍ、深さ２０ｍｍ）に秤量（Ｗ１）して、循風乾燥機中１０５±５℃で９０分間乾燥させた後の残存重量を（Ｗ２）として、次式から算出した値である。
（Ａ）の固形分含量（重量％）＝（Ｗ２）×１００／（Ｗ１）
【００５９】
（２）粘度の測定
（１）で調製した水溶液を２００ｍｌトールビーカーに全量移し、水浴中で２５℃に温度調整し、ローターガードを付けたブルックフィールド粘度計［型式「ＴＶ−１０Ｍ」、東機産業（株）製、以下同じ。］で、３０ｒｐｍでローターを回転し、回転開始から５分後の粘度を測定する。使用するローター番号は機器の測定可能な粘度範囲に従って、付け替える。
【００６０】
本発明における水溶性（共）重合体（Ａ）のＶｓは０．５重量％水溶性（共）重合体（Ａ）塩水溶液（塩水は４重量％塩化ナトリウム水溶液）の粘度を示し、以下の方法によって測定される。
（１）測定試料（０．５重量％塩水溶液）の調製
あらかじめ試料２．５ｇ（固形分含量換算したもの）を精秤し、別途５００ｍｌのガラス製ビーカーにイオン交換水を約４７０ｇとり、上記と同じ撹拌装置で２００ｒｐｍの速度で撹拌する。試料を加え、全体の重量（試料とイオン交換水の合計重量）が４８０ｇとなるようにイオン交換水を加えた後、４時間撹拌する。４時間撹拌した時点で、塩化ナトリウム２０ｇを加え、さらに３０分間撹拌し、０．５重量％塩水溶液を調製する。
なお、水溶性（共）重合体（Ａ）の固形分含量の求め方は、上記Ｖｗの場合と同じである。
【００６１】
（２）粘度の測定
（１）で調製した水溶液の一部を２００ｍｌトールビーカーに移し、水浴中で２５℃に温度調整し、ローターガードを付けたブルックフィールド粘度計で６０ｒｐｍでローターを回転し、回転開始から５分後の粘度を測定する。使用するローター番号は機器の測定可能な粘度範囲に従って、付け替える。
【００６２】
上記Ｖｓは、（Ａ）を構成する全モノマーの重量に対する、重合時に用いるラジカル重合用連鎖移動剤（ｃ）の重量比で制御され、（ｃ）の重量比が増えるほどＶｓは小さくなる。従って、前記Ｖｗ／Ｖｓを大きくするには、（ｃ）を増やすことで制御でき、逆にＶｗ／Ｖｓを小さくする場合は、（ｃ）を減らすことで制御できる。
また、上記Ｖｗは、乳化重合時に（Ａ）を構成する全モノマーの重量に対する、重合時に用いる乳化剤（ｆ）の重量比で制御され、（ｆ）の重量比が増えるほどＶｗは大きくなる。従って、前記Ｖｗ／Ｖｓを大きくするには、（ｆ）を増やすことで制御でき、逆にＶｗ／Ｖｓを小さくする場合は、（ｆ）を減らすことで制御できる。
【００６３】
水溶性（共）重合体（Ａ）のＶｗは、凝集性能および汚泥等の中の懸濁粒子との反応速度の観点から好ましくは５０〜２，５００、さらに好ましくは１００〜２，０００、とくに好ましくは１５０〜１，５００である。
【００６４】
水溶性（共）重合体（Ａ）のＶｓは、凝集性能および汚泥等の中の懸濁粒子との反応性の観点から好ましくは５〜１００、さらに好ましくは２０〜６０、とくに好ましくは２５〜４０である。
【００６５】
水溶性（共）重合体（Ａ）の塩水不溶解分は、好ましくは５０ｇ以下、さらに好ましくは３０ｇ以下である。
本発明において（Ａ）の塩水不溶解分は、０．５重量％塩水溶液を目開き１８０μｍの金網で濾過した後に、金網上に残る固形分の重量（ｇ）を示し、下記方法で測定される。
（１）塩水不溶解分（単位：ｇ）［水への溶解性の評価］
上記、Ｖｓの測定用に調製した液（約５００ｇ）全量を、あらかじめ空重量（Ｗ１）を測った目開き１８０μｍのステンレス製篩上に移し入れ、篩上の残留物を３分間流水（５０００ｃｍ3／分）で洗浄し、篩に付着した水滴を拭き取り、全体（篩＋篩上の固形分）の重量（Ｗ２）を測定し、下記式より不溶解分を算出する。
（Ａ）の塩水不溶解分（ｇ）＝（Ｗ２）−（Ｗ１）
【００６６】
［塩（Ｂ）］
本発明における塩（Ｂ）は下記一般式（２）で表される。
Ｘ2−Ｎ+Ｒ4Ｒ5Ｒ6・Ｙ-              （２）
【００６７】
一般式（２）中、Ｘ2はヘテロ原子を有していてもよいＣ１〜５（好ましくはＣ２〜３）の１価の炭化水素基、Ｒ4〜Ｒ6はＨ、Ｙ-はプロトン酸のＨ+を除く残基を表す。Ｘ2がＣ１未満では、ケーキ含水率（脱水性）に劣り、Ｃ５を超えると親水性が低下し、凝集性能が劣る。
【００６８】
前記塩（Ｂ）は、とくに限定されないが、後述の高分子凝集剤（Ｐ）の凝集性能の観点から、Ｘ2を有する１級アミン（ｂ１）とプロトン酸（ｂ２）から構成される１級アミンプロトン酸塩が好ましい。
【００６９】
Ｘ2を有する１級アミン（ｂ１）としては、下記の（ｂ１１）〜（ｂ１４）が挙げられる。
【００７０】
（ｂ１１）アルキルアミン
例えばメチルアミン、エチルアミン；
（ｂ１２）ヒドロキシアルキルアミン
例えばモノエタノールアミン、モノプロパノールアミン、モノイソプロパノールアミン；
（ｂ１３）アルコキシアルキルアミン
例えばメトキシエチルアミン；
（ｂ１４）アルキルチオエーテルアルキルアミン
例えばメチルチオエチルアミン。
【００７１】
上記（ｂ１）のうち、（Ｐ）の凝集性能の観点から、好ましいのは（ｂ１１）、（ｂ１２）、さらに好ましいのは（ｂ１２）、とくに好ましいのはモノエタノールアミンである。
【００７２】
前記一般式（２）中のＹ-は、プロトン酸（ｂ２）からプロトン酸のＨ+を除く残基であり、該プロトン酸（ｂ２）としては、下記の（ｂ２１）〜（ｂ２６）が挙げられる。
【００７３】
（ｂ２１）無機酸
例えばハロゲン化水素（例えば、ＨＦ、ＨＣｌ、ＨＢｒおよびＨＩ）、硫酸、硝酸およびリン酸；
（ｂ２２）硫酸エステル
例えばＣ１〜３のアルキルもしくはアルケニル硫酸エステル（例えばメチル硫酸、エチル硫酸、プロピル硫酸）；
（ｂ２３）スルホン酸
例えばＣ１〜３のアルキルもしくはアルケニルスルホン酸（例えばメタンスルホン酸、エタンスルホン酸、プロパンスルホン酸）；
【００７４】
（ｂ２４）リン酸エステル
例えばＣ１〜３のアルキルもしくはアルケニルリン酸エステル（例えばメチルリン酸エステル、エチルリン酸エステル、プロピルリン酸エステル）；
（ｂ２５）ホスホン酸
例えばＣ１〜３のアルキルもしくはアルケニルホスホン酸（例えばメチルホスホン酸、エチルホスホン酸、プロピルホスホン酸）；
（ｂ２６）カルボン酸
例えばＣ１〜３のアルキルもしくはアルケニルカルボン酸（例えば酢酸、プロピオン酸）。
【００７５】
上記（ｂ２）のうち、（Ｐ）の凝集性能の観点から、好ましいのは（ｂ２１）、（ｂ２３）、さらに好ましいのは硫酸、スルホン酸、とくに好ましいのはメタンスルホン酸である。
【００７６】
塩（Ｂ）のうち、（Ｐ）の凝集性能の観点から、好ましいのはエチルアミン硫酸塩、エチルアミンメタンスルホン酸塩、モノエタノールアミン硫酸塩、モノプロパノールアミン硫酸塩、モノエタノールアミンメタンスルホン酸塩、モノプロパノールアミンメタンスルホン酸塩、さらに好ましいのはモノエタノールアミンメタンスルホン酸塩である。
【００７７】
［油中水型乳化液である高分子凝集剤（Ｐ）］
本発明の油中水型乳化液である高分子凝集剤（Ｐ）は、前記水溶性（共）重合体（Ａ）と前記塩（Ｂ）とを含有してなる。
該（Ａ）の重量に基づく該塩（Ｂ）の含有量は、１〜２０％であり、好ましくは３〜１５％、さらに好ましくは５〜９％である。１％未満では脱水ケーキの含水率に劣り、２０％を超えると水溶性（共）重合体（Ａ）による凝集性能が劣り、フロックが崩れやすくなる。
【００７８】
高分子凝集剤（Ｐ）が顕著な凝集性能を発揮するのは、仮説ではあるが、特定量の塩（Ｂ）が汚泥または廃水の懸濁粒子と相互作用することに起因するものと考えられる。
また、特定量の塩（Ｂ）の存在下で水溶性不飽和モノマー（ａ）を重合させることにより、高分子凝集剤（Ｐ）中の水溶性（共）重合体（Ａ）の分子量分布、水溶解時のポリマー鎖の拡がりがさらに好適になっているものと推定される。
【００７９】
本発明において、油中水型乳化液は、前記（Ａ）と（Ｂ）と水とを含有する水相、前記疎水性分散媒（ｅ）を含有する油相から構成される乳化液である。
本発明における水は、蒸留水、またはイオン交換水が好ましいが、水質によっては水道水、工業用水等でもかまわない。
【００８０】
水相の割合は、高分子凝集剤（Ｐ）の全量に基づいて、通常２５〜８５重量％、好ましくは３０〜８０重量％、さらに好ましくは３５〜７５重量％である。
疎水性分散媒［油相］の割合は、高分子凝集剤（Ｐ）の全量に基づいて、通常１５〜７５重量％、好ましくは２０〜７０重量％、さらに好ましくは２５〜６５重量％である。
また、（Ｐ）に基づく、前記（Ａ）と（Ｂ）との合計は、通常２０〜８０重量％、凝集性能および乳化液の安定性の観点から、好ましくは２５〜７０重量％、さらに好ましくは３０〜６５重量％、とくに好ましくは４０〜５０重量％である。
なお、後述の実施例における（Ｐ）の固形分含量は、（Ｐ）に基づく、（Ａ）と（Ｂ）との合計重量を示した。
【００８１】
塩（Ｂ）は、水溶性（共）重合体（Ａ）の製造時（例えば、モノマー水溶液）に含有させても、（Ａ）の製造後に含有させても、いずれの方法でもよい。工業的な観点および（Ｐ）の凝集性能の観点から好ましいのは（Ａ）の製造時に含有させる方法である。
【００８２】
前記（Ａ）の重量に基づく塩（Ｂ）の含有量（α）は、例えば以下の方法で求められる。
［１］５００ｍＬのガラス製容器に高分子凝集剤（Ｐ）５．０ｇにアセトン２５０ｇを加えて、マグネティックスターラー［マイティ・スターラーパワータイプＨＥ−１６ＧＢ、小池精密機器製作所製、以下同じ］を用いて室温で３０分間、５００ｒｐｍの条件で撹拌する。
［２］内容物の全量を加圧ろ過し、ろ過ケーキ（β）、ろ液（γ）を得る。
［３］ろ過ケーキ（β）の全量をステンレス製容器に移す。次に循風乾燥機で１００℃、５時間乾燥させて（Ａ）を単離し、（Ｐ）中の（Ａ）の重量（Ｗβ）を精秤する。
［４］ろ液（γ）の全量をステンレス製容器に移す。次に、トルエン３００ｇをマグネティックスターラーを用いて４０℃で３０分間、５００ｒｐｍの条件で撹拌する。内容物の全量を加圧ろ過し、ろ過ケーキ（ρ）、ろ液（φ）を得る。得られたろ過ケーキ（ρ）を、循風乾燥機で１３０℃、減圧下、５時間乾燥させて塩（Ｂ）を単離し、（Ｐ）中の塩（Ｂ）の重量（Ｗρ）を精秤する。
［５］次式により、（Ａ）の重量に基づく塩（Ｂ）の含有量（α）を算出する（単位：重量％）。後述の実施例における（α）は、上記方法にしたがった。
（α）＝（Ｗρ）×１００／（Ｗβ）
［６］また、ろ液（φ）を、１３０℃、減圧下、５時間乾燥させて、乳化剤（ｆ）を単離することができ、（Ｐ）中の乳化剤の含量を求めることができる。
【００８３】
前記（Ｐ）には（Ａ）、（Ｂ）以外に、必要に応じ、本発明の効果を阻害しない範囲で、高分子凝集剤に通常用いられる、消泡剤、キレート化剤、ｐＨ調整剤、界面活性剤、ブロッキング防止剤、酸化防止剤、紫外線吸収剤および防腐剤からなる群から選ばれる添加剤を含有させることができる。添加剤を含有させる方法としては特に限定はなく、（Ａ）、（Ｂ）とこれらの添加剤を、常温または加熱下、撹拌混合する方法等が挙げられる。
【００８４】
上記添加剤の使用量は、（Ａ）の重量に基づいて、消泡剤は通常５％以下、好ましくは１〜３％、キレート化剤は通常３０％以下、好ましくは２〜１０％、ｐＨ調整剤は通常１０％以下、好ましくは１〜５％、界面活性剤およびブロッキング防止剤はそれぞれ通常５％以下、好ましくは１〜３％、酸化防止剤、紫外線吸収剤および防腐剤はそれぞれ通常５％以下、好ましくは０．１〜２％である。
【００８５】
本発明の高分子凝集剤（Ｐ）は、従来にない特異的な凝集効果を示すことから、下水等の汚泥、工場廃水の処理で生じた有機性汚泥、無機性汚泥の脱水処理用高分子凝集剤として用いることができ、とくに有機性汚泥の脱水処理用として好適に用いられる。
有機性汚泥の場合は、懸濁粒子の大きさが比較的大きく、また水中において懸濁粒子表面がマイナスに帯電しているとの観点から、本発明の高分子凝集剤（Ｐ）に用いる水溶性（共）重合体（Ａ）としては、カチオン性水溶性（共）重合体および／または両性水溶性（共）重合体で構成されることが好ましく、本発明の特徴である上記効果をより一層発揮できるとの観点から、さらに好ましいのはカチオン水溶性（共）重合体で構成されるものである。
【００８６】
ここでカチオン性水溶性（共）重合体とは、分子内にカチオン性基を有する水溶性（共）重合体、すなわち水に溶解した際にカチオン性を示す水溶性（共）重合体であり、また両性水溶性（共）重合体とは、分子内にカチオン性基およびアニオン性基を有する水溶性（共）重合体または分子内にカチオン性基を有する水溶性（共）重合体と分子内にアニオン性基を有する水溶性（共）重合体の混合物、すなわち水に溶解した際にカチオン性およびアニオン性を示す水溶性（共）重合体である。これらの水溶性（共）重合体の水中におけるカチオン性またはアニオン性は、コロイド当量値（ｍｅｑ／ｇ）を目安として評価することができる。即ち、カチオン性水溶性（共）重合体中のカチオン性基当量値はカチオンコロイド当量値として求めることができ、両性水溶性（共）重合体中のカチオン性基当量値およびアニオン性基当量値は、それぞれカチオンコロイド当量値およびアニオンコロイド当量値として求めることができる。
【００８７】
本発明の高分子凝集剤（Ｐ）の形態は、油中水型（ｗ／ｏ）乳化液である。
乳化液状の場合、粉末状や懸濁液状と比較して、高分子凝集剤の水溶解時のポリマー鎖の拡がりが球状に抑制されていることから、汚泥中の懸濁粒子表面に効率的に均一に吸着することが期待でき、優れた凝集効果を示すと考えられる。
【００８８】
本発明の汚泥または廃水の処理方法は、本発明の高分子凝集剤（Ｐ）と、汚泥または廃水とを、混合してフロックを形成させ、固液分離を行う方法であれば特に限定されることはない。
該処理方法のうち、本発明の効果（凝集性能、すなわち高フロック強度、フロックの粗大化、脱水ケーキの低含水率化）発揮の観点から好ましいのは、高分子凝集剤を汚泥または廃水に添加、混合してフロックを形成させ、固液分離を行う方法である。なお、高分子凝集剤を汚泥または廃水に添加するに際してはこれらは予め水溶液の形態としておくことが均一混合の観点から好ましい。
【００８９】
また、高分子凝集剤（Ｐ）を汚泥または廃水に適用する際には、本発明の効果を阻害しない範囲で公知の無機凝結剤や有機凝結剤を１種または２種以上併用してもよい。これらを併用する場合は、
（ｉ）（Ｐ）に予め添加しておく方法、
（ｉｉ）汚泥または廃水への（Ｐ）の添加時に同時に添加する方法、
（ｉｉｉ）無機凝結剤および／または有機凝結剤を、（Ｐ）とは別にその添加の前および／または後に順序不同で汚泥または廃水に添加する方法
のいずれを採用してもよい。
これらのうち凝集性能の観点から好ましいのは、（ｉｉｉ）のうち（Ｐ）の添加の前に無機凝結剤および／または有機凝結剤をまず初めに汚泥または廃水に添加する方法である。
【００９０】
無機凝結剤としては、例えば硫酸バンド、ポリ塩化アルミニウム、塩化第二鉄、硫酸第二鉄、ポリ硫酸鉄および消石灰が挙げられる。
有機凝結剤としては、例えばエピハロヒドリンとアミンとの重縮合体（もしくはその塩酸塩、以下塩酸塩と略記）、エピハロヒドリンとアルキレンジアミンとの重縮合体（塩酸塩）、ポリエチレンイミン（塩酸塩）、アルキレンジハライド−アルキレンポリアミン重縮合体（塩酸塩）、アニリン−ホルムアルデヒド重縮合体（塩酸塩）、ポリビニルベンジルトリメチルアンモニウムクロライド、ポリビニルピリジン（塩酸塩）、（ジ）メチルジ（メタ）アリルアンモニウムクロライドおよびポリビニルイミダゾリン（塩酸塩）が挙げられる。これらの無機凝結剤および有機凝結剤はそれぞれの１種または２種以上用いても、あるいは両者を併用してもいずれでもよい。
【００９１】
該凝結剤を予め（Ｐ）に添加しておく場合の使用量は、（Ｐ）の固形分重量に基づいて、無機凝結剤は通常１００％以下、凝結性能および凝集性能の観点から好ましくは５〜５０％、さらに好ましくは１０〜３０％、有機凝結剤は通常２０％以下、同様の観点から好ましくは１〜１０％、さらに好ましくは２〜５％である。
【００９２】
無機凝結剤および／または有機凝結剤を（Ｐ）とは別に汚泥または廃水に添加する場合［上記（ｉｉｉ）の方法］の無機凝結剤および／または有機凝結剤の使用量は、汚泥または廃水の種類、懸濁している粒子の大きさ、および汚泥または廃水中の固形分含量（以下ＴＳと略記）等によって異なるが、汚泥または廃水中のＴＳに基づいて、無機凝結剤では、フロック強度の観点から、好ましい下限は０．５重量％、さらに好ましくは１重量％、とくに好ましくは２重量％、脱水ケーキ焼却後のスラッジ低減の観点から、好ましい上限は１０重量％、さらに好ましくは８重量％、とくに好ましくは５重量％であり、有機凝結剤では、フロック強度の観点から、好ましい下限は０．０１重量％、さらに好ましくは０．０５重量％、とくに好ましくは０．１重量％、フロック粒径の観点から、好ましい上限は５重量％、さらに好ましくは３重量％、とくに好ましくは１重量％である。
【００９３】
また、上記方法における高分子凝集剤（Ｐ）の汚泥または廃水への添加方法としては、特に限定はなく、（Ｐ）をそのまま汚泥または廃水に添加してもよいが、均一混合の観点から好ましいのは（Ｐ）を水溶液にした後に汚泥または廃水に添加する方法である。
（Ｐ）を水溶液として用いる場合は、その固形分濃度（重量％）は好ましくは０．０５〜３％、さらに好ましくは０．１〜１％である。溶解方法、溶解後の希釈方法は特に限定はないが、例えば予め秤りとった水をジャーテスター等の撹拌装置を用いて撹拌しながら、所定量の（Ｐ）を加え、数時間（約１〜４時間程度）撹拌して溶解させる方法等が採用できる。
【００９４】
上記処理方法において、汚泥または廃水に添加する際の（Ｐ）の使用量（固形分量）は、汚泥または廃水の種類、懸濁している粒子の含有量および該高分子凝集剤の分子量等によって異なり、とくに限定はされないが、汚泥または廃水中のＴＳに基づいて、フロック強度の観点から、好ましい下限は０．０１重量％、さらに好ましくは０．１重量％、とくに好ましくは１重量％、最も好ましくは１．５重量％、脱水ケーキの含水率低減の観点から、好ましい上限は１０重量％、さらに好ましくは８重量％、とくに好ましくは５重量％、最も好ましくは３重量％である。
【００９５】
また上記の処理方法により形成されたフロック状の汚泥の脱水方法（固液分離法）としては、例えば重力沈降、膜ろ過、カラムろ過、加圧浮上、濃縮装置（例えばシックナー）、脱水装置（例えば遠心脱水機、ベルトプレス脱水機、フィルタープレス脱水機、キャピラリー脱水機）を用いる方法が挙げられる。これらのうち本発明の高分子凝集剤の特異的な凝集性能である高フロック強度の観点から好ましいのは、脱水装置、とくに遠心脱水機、ベルトプレス脱水機、フィルタープレス脱水機を用いる方法である。
【００９６】
本発明の高分子凝集剤の、汚泥または廃水処理用途以外のその他の用途としては、例えば掘削・泥水処理用凝集剤、製紙用薬剤（製紙工業用地合形成助剤、濾水歩留向上剤、濾水性向上剤、紙力増強剤等）、原油増産用添加剤（原油の二、三次回収用添加剤）、分散剤、スケール防止剤、凝結剤、脱色剤、増粘剤、帯電防止剤および繊維用処理剤が挙げられる。
【実施例】
【００９７】
以下実施例をもって本発明を具体的に説明するが、本発明はこれらの実施例に限定されるものではない。なお、実施例中の部は重量部、％は重量％を表す。
【００９８】
水溶性（共）重合体（Ａ）のＶｗ、Ｖｓ、高分子凝集剤（Ｐ）の固形分含量は、前記の方法によって測定した。
なお、下水汚泥等中のＴＳ、浮遊物質（ＳＳ）、有機分（強熱減量）は、「下水試験方法」（日本下水道協会、１９８４年度版）記載の分析方法に準じて行った。
また、本実施例中のフロック粒径、ろ液量、ろ布剥離性、ケーキ含水率は以下の方法に従って評価した。
【００９９】
（１）フロック粒径（単位：ｍｍ）
ジャーテスター［宮本理研工業（株）製、形式ＪＭＤ−６ＨＳ−Ａ］に板状の塩ビ製撹拌羽根（直径５ｃｍ、高さ２ｃｍ、厚さ０．２ｃｍ）２枚を十字になるように上下に連続して撹拌棒に取り付け、下水汚泥等２００ｇを５００ｍｌのビーカーに取り、ジャーテスターにセットした。ジャーテスターの回転数を１２０ｒｐｍにし、ゆっくり下水汚泥等を撹拌しながら、所定量の０．２％の高分子凝集剤水溶液を一気に添加し、３０秒間撹拌した後、撹拌を止め凝集物の大きさを計測した。
続いて回転数を３００ｒｐｍにセットし、さらに３０秒間撹拌した後、撹拌を止め凝集物の大きさを再度計測した。
【０１００】
（２）ろ液量（単位：ｍＬ）
Ｔ−１１８９のナイロン製ろ布［敷島カンバス（株）製、円形状、直径９ｃｍ］、ヌッチェ漏斗、３００ｍｌが測れるメスシリンダーをセットし、上記フロック粒径試験後の汚泥を一度に投入して濾過し、ストップウォッチを用いて投入直後から６０秒後のろ液量を測定し処理速度を評価した。
【０１０１】
（３）ろ布剥離性
（２）のろ布上の濾過物の一部をスパチュラで取り出し、プレスフィルター試験機を用いて脱水試験（荷重２ｋｇ／ｃｍ2、６０秒）を行い、試験後のろ布に付着した脱水ケーキをスパチュラで剥離させた場合の脱水ケーキのろ布からの剥離性を下記の基準に従って評価した。
◎：非常に剥がれやすい（ろ布付着物ほとんどなし）
○：剥がれやすい      （わずかにろ布付着物あり）
△：多少剥がれにくい  （ろ布付着物あり、わずかにろ布内部まで付着）
×：剥がれにくい      （ろ布内部まで付着）
【０１０２】
（４）ケーキ含水率（単位：％）
上記ろ布剥離性試験後の脱水ケーキ約３．０ｇをシャーレ（内径１０５ｃｍ、深さ２０ｃｍ）に秤量（Ｗ３）して、循風乾燥機中で完全に水分が蒸発するまで（１０５±５℃で８時間）乾燥させた後、シャーレ内に残った乾燥ケーキの重量を（Ｗ４）として、次式からケーキ含水率を算出した。
ケーキ含水率（％）＝［（Ｗ３）−（Ｗ４）］×１００／（Ｗ３）
【０１０３】
（５）フロック強度
上記（１）における回転数１２０ｒｐｍおよび３００ｒｐｍでのフロック粒径を比較し、フロック粒径の変化からフロック強度を下記の基準に従って評価した。
＜評価基準＞
◎  非常に強固  （粒径に変化なし）
○  強固        （ごく一部細分化）
△  やや弱い    （部分的に細分化）
×  弱い        （全体的に細分化）
【０１０４】
以下において、＜高分子凝集剤の製造＞の実施例もしくは比較例と、＜凝集性能評価＞の実施例もしくは比較例は、便宜上同じ番号で表記することとする。
【０１０５】
＜塩（Ｂ）の製造＞
製造例１
撹拌翼付ガラス製反応槽にメタンスルホン酸７０％水溶液１，０００部を仕込んだ後、撹拌しながら、モノエタノールアミン４４５部を６０分間かけて滴下した。滴下後、槽内を減圧にし、水を留去した。反応槽からモノエタノールアミンメタンスルホン酸塩（Ｂ−１）（白色固体、水分０．１％）１，１４５部を得た。
【０１０６】
製造例２
製造例１においてメタンスルホン酸７０％水溶液１，０００部、モノエタノールアミン４４５部に代えて、硫酸１，０００部、モノプロパノールアミン７５０部とした以外は、製造例１と同様にしてモノプロパノールアミン硫酸塩（Ｂ−２）１,７１０部を得た。
【０１０７】
製造例３
製造例１においてモノエタノールアミン４４５部に代えて、エチルアミン７０％水溶液４７０部とした以外は、製造例１と同様にしてエチルアミンメタンスルホン酸塩（Ｂ−３）１，０１０部を得た。
【０１０８】
比較製造例１
製造例１においてモノエタノールアミン４４５部を水酸化ナトリウム４８％水溶液６０８部に代えた以外は、製造例１と同様にしてメタンスルホン酸ナトリウム塩（Ｂ’−１）８６０部を得た。
【０１０９】
＜高分子凝集剤の製造＞
実施例１
還流脱水配管、温度計、窒素導入管および撹拌機（マックスブレンド翼）を備えた反応槽に、ノルマルパラフィン［商品名「ノルマルパラフィンＭ」、ＪＸ日鉱日石エネルギー（株）製］２５４部、オレイルアルコールのエチレンオキシド５モル付加物２１部、ソルビタンモノオレート１４部を加え、均一になるまで混合した。
次に、アミノエチルメタアクリレートのメタンスルホン酸塩（ａ１−２）の８０％水溶液５９９部、製造例１で製造した塩（Ｂ−１）１２部、連鎖移動剤として１−チオグリセロール（ｃ−１）の１０％水溶液０．０５部、イオン交換水２４３部の混合溶液をスルファミン酸でｐＨ２．０に調整し、上記混合物に添加して乳化させた。
撹拌翼を５００ｒｐｍの回転数にて撹拌しながら、反応槽内を窒素置換（気相酸素濃度１０ｐｐｍ以下）した後、５０℃まで昇温した。５０℃に到達後、常圧条件下（１０３ｋＰａ）で、２，２’−アゾビス（４−メトキシ−２，４−ジメチルバレロニトリル）の１０％トルエン溶液を４．３部加え４５〜５５℃で８時間重合させた。重合後、反応槽からエマルション状凝集剤を取りだし、水溶性（共）重合体（Ａ−１）と塩（Ｂ−１）とを含有してなる高分子凝集剤（Ｐ−１）１，１００部を得た（固形分量４２．８％）。
【０１１０】
実施例２
実施例１において、（Ｂ−１）１２部、およびイオン交換水２４３部に代えて、（Ｂ−１）３０部、イオン交換水２２５部を用いた混合溶液とした以外は実施例１と同様にして、水溶性（共）重合体（Ａ−２）と塩（Ｂ−１）とを含有してなる高分子凝集剤（Ｐ−２）１，１００部を得た（固形分量４４．４％）。
【０１１１】
実施例３
実施例１において、（ａ１−２）の８０％水溶液５９９部、（Ｂ−１）１２部、およびイオン交換水２４３部に代えて、（ａ１−２）の８０％水溶液８３９部、アクリルアミド（ａ２−１）の５０％水溶液３１．８部、（Ｂ−１）１１５部、およびイオン交換水４００部を用いた混合溶液とした以外は実施例１と同様にして、水溶性（共）重合体（Ａ−３）と塩（Ｂ−１）とを含有してなる高分子凝集剤（Ｐ−３）１，６００部を得た（固形分量４７．８％）。
【０１１２】
実施例４
実施例１において、（ａ１−２）の８０％水溶液５９９部、および（Ｂ−１）１２部に代えて、（ａ１−２）の８０％水溶液６８９部、（ａ２−１）の５０％水溶液６１部、および（Ｂ−１）３０部を用いた混合溶液とした以外は実施例１と同様にして、水溶性（共）重合体（Ａ−４）と塩（Ｂ−１）とを含有してなる高分子凝集剤（Ｐ−４）１，２５０部を得た（固形分量４６．６％）。
【０１１３】
実施例５
実施例１において、（Ｂ−１）１２部、１−チオグリセロール（ｃ−１）の１０％水溶液０．０５部、イオン交換水２４３部に代えて、（Ｂ−１）３０部、１−チオグリセロール（ｃ−１）の１０％水溶液０．０１部、イオン交換水２２５部を用いた混合溶液とした以外は実施例１と同様にして、水溶性（共）重合体（Ａ−５）と塩（Ｂ−１）とを含有してなる高分子凝集剤（Ｐ−５）１，１００部を得た（固形分量４４．４％）。
【０１１４】
実施例６
実施例１において、アミノエチルメタアクリレートのメタンスルホン酸塩（ａ１−２）の８０％水溶液５９９部、（Ｂ−１）１２部、イオン交換水２４３部に代えて、アミノエチルメタアクリレートの硫酸塩（ａ１−１）の８０％水溶液５９９部、モノプロパノールアミンの硫酸塩（Ｂ−２）３０部、およびイオン交換水２２５部を用いた混合溶液とした以外は実施例１と同様にして、水溶性（共）重合体（Ａ−６）と塩（Ｂ−２）とを含有してなる高分子凝集剤（Ｐ−６）１，１００部を得た（固形分量４４．４％）。
【０１１５】
実施例７
実施例１において、（Ｂ−１）１２部、イオン交換水２４３部に代えて、エチルアミンのメタンスルホン酸塩（Ｂ−３）３０部、およびイオン交換水２２５部を用いた混合溶液とした以外は実施例１と同様にして、水溶性（共）重合体（Ａ−７）と塩（Ｂ−３）を含有してなる高分子凝集剤（Ｐ−７）１，１００部を得た（固形分量４４．４％）。
【０１１６】
実施例８
実施例１において、（Ｂ−１）１２部、イオン交換水２４３部に代えて、（Ｂ−１）を除き、イオン交換水２２５部を用いた混合溶液とした以外は実施例１と同様にして、水溶性（共）重合体（Ａ−８）を重合で得た後、（Ａ−８）を含有する乳化液に（Ｂ−１）３０部を添加し、室温で混合攪拌して均一にすることで、水溶性（共）重合体（Ａ−８）と塩（Ｂ−１）とを含有してなる高分子凝集剤（Ｐ−８）１，１００部を得た（固形分量４４．４％）。
【０１１７】
実施例９
実施例１において、（Ｂ−１）１２部、イオン交換水２４３部、および（ｃ−１）の１０％水溶液０．０５部に代えて、（Ｂ−１）３０部、イオン交換水２２５部、および（ｃ−１）の１０％水溶液０．５０部を用いた混合溶液とした以外は実施例１と同様にして、水溶性（共）重合体（Ａ−９）と塩（Ｂ−１）とを含有してなる高分子凝集剤（Ｐ−９）１，１００部を得た（固形分量４４．４％）。
【０１１８】
実施例１０
実施例１において、アミノエチルメタアクリレートのメタンスルホン酸塩（ａ１−２）の８０％水溶液５９９部、（Ｂ−１）１２部、イオン交換水２４３部、および（ｃ−１）の１０％水溶液０．０５部に代えて、アミノエチルメタアクリレートの硫酸塩（ａ１−１）の８０％水溶液５９９部、モノプロパノールアミンの硫酸塩（Ｂ−２）３０部、イオン交換水２２５部、および（ｃ−１）の１０％水溶液１．００部を用いた混合溶液とした以外は実施例１と同様にして、水溶性（共）重合体（Ａ−１０）と塩（Ｂ−１）とを含有してなる高分子凝集剤（Ｐ−１０）１，１００部を得た（固形分量４４．４％）。
【０１１９】
比較例１
実施例１において、（Ｂ−１）１２部に代えて、（Ｂ−１）１１５部を用いた混合溶液とした以外は実施例１と同様にして、水溶性（共）重合体（ＲＡ−１）と塩（Ｂ−１）を含有してなる高分子凝集剤（ＲＰ−１）１，２００部を得た（固形分量４７．４％）。
【０１２０】
比較例２
実施例１において、アミノエチルメタアクリレートのメタンスルホン酸塩（ａ１−２）の８０％水溶液５９９部、（Ｂ−１）１２部に代えて、アミノエチルメタアクリレートの硫酸塩（ａ１−１）の８０％水溶液５９９部、（Ｂ−１）２部を用いた混合溶液とした以外は実施例１と同様にして、水溶性（共）重合体（ＲＡ−２）と塩（Ｂ−１）とを含有してなる高分子凝集剤（ＲＰ−２）１，０５０部を得た（固形分量４２．３％）。
【０１２１】
比較例３
実施例１において、（Ｂ−１）１２部、イオン交換水２４３部に代えて、メタンスルホン酸ナトリウム塩（Ｂ’−１）３０部、およびイオン交換水２２５部を用いた混合溶液とした以外は実施例１と同様にして、水溶性（共）重合体（ＲＡ−３）と塩（Ｂ’−１）とを含有してなる高分子凝集剤（ＲＰ−３）１，１００部を得た（固形分量４４．４％）。
【０１２２】
比較例４
実施例１において、（ａ１−２）の８０％水溶液５９９部、（Ｂ−１）１２部、イオン交換水２４３部に代えて、Ｎ，Ｎ−ジメチルアミノエチルメタアクリレートのメチルクライド４級アンモニウム塩（ａ２−２）の８０％水溶液５９９部、（Ｂ−１）３０部、およびイオン交換水２２５部を用いた混合溶液とした以外は実施例１と同様にして、水溶性（共）重合体（ＲＡ−４）と塩（Ｂ−１）とを含有してなる高分子凝集剤（ＲＰ−４）１，１００部を得た（固形分量４４．４％）。
【０１２３】
上記で得られた高分子凝集剤について表１に示す。表１中の記号の内容は下記のとおりである。
ＡＥＭＳ（ａ１−１）  ：アミノエチルメタアクリレートの硫酸塩
ＡＥＭＣＳ（ａ１−２）：アミノエチルメタアクリレートのメタンスルホン酸塩
ＡＡｍ  （ａ２−１）  ：アクリルアミド
ＤＡＭＱ（ａ２−２）  ：Ｎ，Ｎ−ジメチルアミノエチルメタアクリレートの
メチルクロライド４級アンモニウム塩
塩（Ｂ−１）          ：モノエタノールアミン・メタンスルホン酸塩
塩（Ｂ−２）          ：モノプロパノールアミン・硫酸塩
塩（Ｂ−３）          ：エチルアミン・メタンスルホン酸塩
塩（Ｂ’−１）        ：メタンスルホン酸ナトリウム塩
【０１２４】
【表１】
2016129884.tif 000002
【０１２５】
＜凝集性能評価＞
実施例１〜１０、比較例１〜４
高分子凝集剤（Ｐ−１）〜（Ｐ−１０）、（ＲＰ−１）〜（ＲＰ−４）をそれぞれイオン交換水に溶解して固形分含量が０．２％の水溶液とした。
Ｒ下水処理場から採取した混合生汚泥［ｐＨ５．２、ＴＳ０．８％、繊維分２％］を２００部ずつ１２個の別々の５００ｍＬビーカーに採り、撹拌下で、（Ｐ−１）〜（Ｐ−１８）、（ＲＰ−１）〜（ＲＰ−４）それぞれの上記水溶液８部を各ビーカーに加え、それぞれのビーカーについて前記評価方法（１）に従って混合処理した〔この時の（Ｐ−１）〜（Ｐ−８）、（ＲＰ−１）〜（ＲＰ−４）の固形分添加量は１．０％／ＴＳ〕。これらの処理物について前記評価方法（１）〜（５）に従ってフロック粒径、ろ液量、ろ布剥離性、ケーキ含水率およびフロック強度を評価した。結果を表２に示す。
【０１２６】
【表２】
2016129884.tif 000003
【０１２７】
表２の結果から、本発明の油中水型乳化液である高分子凝集剤（Ｐ）は、比較のものに比べて、大粒径の粗大フロックを形成し、高撹拌下（３００ｒｐｍ）でも一旦形成されたフロックが壊れにくく（フロックが強固）、ろ布剥離性、脱水性（ケーキ含水率）のいずれにおいても優れた効果を有することがわかる。
【産業上の利用可能性】
【０１２８】
本発明の高分子凝集剤は、従来のものと比較して高い脱水率（すなわち低いケーキ含水率）を示すことから、下水等または工場廃水等の有機性もしくは無機性汚泥または廃水の脱水処理用高分子凝集剤として用いることができ、とくに有機性汚泥の脱水処理用として好適に用いられる。また、その他の用途としては、例えば掘削・泥水処理用凝集剤、製紙用薬剤（例えば製紙工業用地合形成助剤、濾水歩留向上剤、濾水性向上剤および紙力増強剤）、原油増産用添加剤（原油の二、三次回収用添加剤）、分散剤、スケール防止剤、凝結剤、脱色剤、増粘剤、帯電防止剤および繊維用処理剤が挙げられ、これらのうちとくに掘削・泥水処理用凝集剤、製紙用薬剤および原油増産用添加剤として好適に用いられる。